ПРОИЗВОДСТВО ОСАЖДЕННОГО КАРБОНАТА КАЛЬЦИЯ

1. Способ получения водной суспензии осажденного карбоната кальция, включающий использование, по меньшей мере, одного катионного полимера и стадии, включающие:
подготовку известкового молока путем смешивания воды, материла, содержащего оксид кальция, и указанный, по крайней мере, один катионный полимер, причем материал, содержащий оксид кальция, и воду смешивают в весовом соотношении от 1:1 до 1:6 и
карбонизацию известкового молока, полученного на стадии i), с формированием водной суспензии осажденного карбоната кальция.
2. Способ по п.1, в котором, по меньшей мере, один катионный полимер состоит из мономерных звеньев с результирующим положительным зарядом, например, мономерными звеньями с четвертичным амином.
3. Способ по одному из предшествующих пунктов, для которого на стадии i) материал, содержащий оксид кальция, и воду смешивают в массовом соотношении от 1:2,5 до 1:6 или от 1:2,5 до 1:4.
4. Способ по одному из предшествующих пунктов, в котором приготовление известкового молока в соответствии со стадией i) дополнительно состоит в примешивании, по меньшей мере, одной гасящей добавки.
5. Способ по одному из предшествующих пунктов, в котором, по меньшей мере, одна гасящая добавка выбрана из группы, состоящей из цитрата натрия, цитрата калия, цитрата кальция, цитрата магния, моносахаридов, дисахаридов, полисахаридов, сахарозы, сахарных спиртов, меритола, лимонной кислоты, сорбита, натриевой соли диэтилентриамина пентауксусной кислоты, глюконатов, фосфонатов, тартрата натрия, лигносульфоната натрия, лигносульфоната кальция и их смеси.
6. Способ по одному из предшествующих пунктов, для которого известковое молоко на стадии i) имеет вязкость по Брукфилду от 1 до 1000 мПа⋅с при 25°С при 100 об/мин.
7. Способ по одному из предшествующих пунктов, для которого суспензия PCC на стадии ii) имеет вязкость по Брукфилду, меньшую или равную 1000 мПа⋅с при 25°С, при 100 об/мин.
8. Способ по одному из предшествующих пунктов, в котором полученная суспензия осажденного карбоната кальция имеет содержание твердых веществ, по меньшей мере, 10 вес.% по отношению к общей массе суспензии.
9. Способ по одному из предшествующих пунктов, в котором, по меньшей мере, одну гасящую добавку добавляют в количестве от 0,01 до 2 вес.% по отношению к общему количеству материала, содержащему оксид кальция.
10. Способ по одному из предшествующих пунктов, для которого температура воды, которая используется на стадии i) смешивания, регулируется в пределах от 0 до 100°C (пределы исключены).
11. Способ по одному из предшествующих пунктов, для которого температура известкового молока, полученного на стадии i), которое используется на стадии ii), регулируется в пределах от 20 до 60°C.
12. Применение, по меньшей мере, одного катионного полимера в способе получения водной суспензии осажденного карбоната кальция, который определен в соответствии с одним из предшествующих пунктов.